×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。使用する炭化水素油の水素化処理方法この技術は特許登録された実績があります。※この項目の情報は公開日時点(2000年1月11日)のものです。使用する炭化水素油の水素化処理方法を提供すること。従来より、石油製品の製造工程では、炭化水素油の水素化処理が行われてきた。観点から、炭化水素油の一層の水素化処理が要求されてきた。従来の水素化処理用触媒は、比較的小さい細孔径の範囲でその平均細孔直径を制御した高比表面積の触媒の開発が重点的に行われ、脱硫活性の向上が図られてきた。これに対し、大気汚染の原因物質である窒素酸化物の発生源と目される燃料油中の窒素化合物を除去するための脱窒素活性は不十分であり、脱硫活性と脱窒素活性の両能力を十分備えることが困難であった。これらの窒素化合物を含有する炭化水素油は、石油精製工程において、接触分解または接触改質に供すると、窒素化合物が、分解触媒または改質触媒の活性を著しく低下させ、製品の収率低下を招くという問題があった。担体上に高度に分散担持できず、高い触媒活性を得ることができないという問題があった。このような開発状況のもとに、脱硫活性と共に脱窒素活性に優れた高比表面積の水素化処理用触媒の開発が切望されてきた。特公平3−31496号公報には、特定の細孔容積を有し、ミクロポアとマクロポアの両領域に細孔が分布するように制御されたシリカ−アルミナ担体上に、水素化活性成分を担持させた水素化処理用触媒が記載されている。特開平7−31878号公報には、特定の方法で調製したアルミナ・マグネシア・シリカ系触媒担体に、活性金属成分を担持した重質油の水素化分解触媒が記載されている。有する触媒が記載されている。使用する炭化水素油の水素化処理方法を提供すること。使用する炭化水素油の水素化処理方法に関する。するための炭化水素油の水素化処理方法に関する。背景技術0002従来より、石油製品の製造工程では、炭化水素油の水素化処理が行われてきた。水素化精製、ワックス留分の水添異性化などに用いられてきた。観点から、炭化水素油の一層の水素化処理が要求されてきた。従来の水素化処理用触媒は、比較的小さい細孔径の範囲でその平均細孔直径を制御した高比表面積の触媒の開発が重点的に行われ、脱硫活性の向上が図られてきた。これに対し、大気汚染の原因物質である窒素酸化物の発生源と目される燃料油中の窒素化合物を除去するための脱窒素活性は不十分であり、脱硫活性と脱窒素活性の両能力を十分備えることが困難であった。これらの窒素化合物を含有する炭化水素油は、石油精製工程において、接触分解または接触改質に供すると、窒素化合物が、分解触媒または改質触媒の活性を著しく低下させ、製品の収率低下を招くという問題があった。担体上に高度に分散担持できず、高い触媒活性を得ることができないという問題があった。このような開発状況のもとに、脱硫活性と共に脱窒素活性に優れた高比表面積の水素化処理用触媒の開発が切望されてきた。0005たとえば、特公平3−31496号公報には、特定の細孔容積を有し、ミクロポアとマクロポアの両領域に細孔が分布するように制御されたシリカ−アルミナ担体上に、水素化活性成分を担持させた水素化処理用触媒が記載されている。特開平7−31878号公報には、特定の方法で調製したアルミナ・マグネシア・シリカ系触媒担体に、活性金属成分を担持した重質油の水素化分解触媒が記載されている。有する触媒が記載されている。脱硫活性および脱窒素活性、さらにはその活性維持性能は不十分であった。使用する炭化水素油の水素化処理方法を提供するものである。課題を解決するための手段0007本発明者らは、鋭意研究を重ねた結果、特定量のアルカリ土類金属酸化物を含有するアルカリ土類金属酸化物−シリカ−アルミナ担体において、比較的小さい細孔直径領域で、高い細孔容積を維持すると共に、その細孔直径の分布を特定の範囲とした水素化処理用触媒が、炭化水素油中の硫黄化合物と窒素化合物を共に高度に除去できることを見出し、本発明を完成するに至った。して2〜40重量%含有し、かつ下記の関係式(1)〜(4)を満足することを特徴とする水素化処理用触媒が提供されるものである。提供されるものである。このような水素化処理用触媒の存在下で、炭化水素油を水素と接触させて、高度に脱硫および脱窒素することを特徴とする炭化水素油の水素化処理方法が提供されるものである。0010本発明は、上記のような水素化処理用触媒および炭化水素油の水素化処理方法に係るものであるが、その好ましい実施の態様として、次のものを包含する。(1)前記構成要件を具備することを特徴とする水素化処理用触媒または水素化処理方法。(2)前記第1の活性成分(A)が、コバルト、ニッケル、ルテニウム、ロジウム、パラジウム、イリジウムまたは白金であることを特徴とする上記(1)に記載の水素化処理用触媒または水素化処理方法。(3)前記第2の活性成分(B)が、モリブデンまたはタングステンであることを特徴とする上記(1)または上記(2)のいずれかに記載の水素化処理用触媒または水素化処理方法。(4)前記アルカリ土類金属酸化物は、担体中でアルカリ土類金属の酸化物として0.5〜7重量%含有することを特徴とする上記(1)〜(3)のいずれかに記載の水素化処理用触媒または水素化処理方法。(5)前記関係式(1)が、PV(30-100)/PV(0-150)≧0.6〜0.8(窒素吸着法)であることを特徴とする上記(1)〜(4)のいずれかに記載の水素化処理用触媒または水素化処理方法。(6)前記関係式(2)が、PV(150-300)/PV(0-300)≦0.3(窒素吸着法)であることを特徴とする上記(1)〜(5)のいずれかに記載の水素化処理用触媒または水素化処理方法。実施するための最良の形態0012以下に、本発明を詳細に説明する。(水素化処理用触媒)本発明の水素化処理用触媒は、特定量のアルカリ土類金属酸化物と、シリカと、アルミナとからなり、特定の細孔構造を有する触媒担体上に、周期律表第8族元素から選ばれる少なくとも1種の活性成分(A)と、周期律表第6B族元素から選ばれる少なくとも1種の第2の活性成分(B)とを担持したものである。0013本発明の水素化処理用触媒の担体は、シリカ−アルミナを基本とし、第3成分としてアルカリ土類金属酸化物を含有させたものである。アルミニウムのうちの少なくとも二つ以上の原子が酸素原子を介して結合した構造を含むものである。シリカの原料物質としては、珪素化合物、たとえば、アルカリ金属珪酸塩(Na2O:SiO2=1:2〜1:4が好ましい。)、テトラアルコキシシラン、四塩化珪素、オルソ珪酸エステルなどを用いることができる。アルカリ金属アルミン酸塩およびアルミニウムアルコキシドその他の無機塩または有機塩を使用することができる。これらのアルミニウム化合物および珪素化合物は、水溶液、およびゾル状またはゲル状水性混合物として使用することができ、その濃度は特に限定するものではなく適宜決定して差し支えがない。水溶性塩類が挙げられる。アルカリ土類金属元素としては、マグネシウム、カルシウム、ストロンチウム、バリウムなどを挙げることができ、好ましくはマグネシウムである。0014シリカ−アルミナ担体においては、アルミナにシリカが含有されることにより、担体に比較的強い酸点を賦与することができ、そして、担体の固体酸性度は、シリカの含有量によって制御することが好ましい。アルカリ土類金属酸化物は、それ自体は塩基の性質を有する。これに対して、本発明の担体においては、アルカリ土類金属酸化物は、シリカ−アルミナとの混合組成物を形成することにより酸塩基的性質を発現することができ、その結果担体の酸量を大きく低下させることなく、シリカ−アルミナ組成物の有する強い酸点を減少させると同時に弱い酸点を増加させて、特定の酸強度(中・弱酸)を担体に賦与することができ、本発明の水素化処理用触媒の活性および選択性、さらにはそれらの寿命の向上に寄与したものと考えられる。0015担体中のシリカ含有量は、担体の全重量基準で、2〜40重量%、好ましくは2〜20重量%である。シリカ含有量が、40重量%を超えると炭化水素油の分解を促進し、水素化処理油が軽質化するという問題が生ずる。しては、担体の全重量基準で0.1〜10重量%の範囲である。好ましくは0.5〜7重量%である。10重量%を超える場合には、水素化処理活性が低下するという問題がある。0016本発明の水素化処理用触媒は、特定の細孔構造を有することが肝要である。範囲の細孔が占める細孔容積を、バランスよく増加させたことにあり、細孔容積の比率(PV(30-100)/PV(0-150))をXとし、細孔容積の比率(PV(150-300)/PV(0-300))をYとすると、Xは0.5以上、好ましくは0.6〜0.8であり、一方、Yは0.4以下であり、好ましくは0.3以下である。細孔直径を有する細孔が占める細孔容積を意味する。細孔直径を有する細孔が占める細孔容積である。Xが0.5未満、または、Yが0.4を超える場合は、脱硫活性および脱窒素活性が低下する。以上の細孔の容積の比、すなわち、00180019また、本発明の水素化処理用触媒の比表面積は、200m2/g以上である。比表面積が200m2/g未満であると、水素化活性成分を担体上に高度に分散して担持できず、高い触媒活性を得ることができない。0020本発明で使用するアルカリ土類金属酸化物−シリカ−アルミナ担体は、シリカ−アルミナ担体成分を製造した後、アルカリ土類金属化合物の水溶性塩類を添加して製造することができる。シリカ−アルミナ担体成分は、通常、次のようにして製造することができる。(1)シリカ水和物ゲルおよびアルミナ水和物ゲルを各々予め製造しておき両者を混合する方法、(2)水溶性アルミニウム化合物および水溶性珪素化合物の均一混合溶液に塩基性物質または酸性物質を添加し、両者を共沈させる方法、(3)シリカ水和物ゲルをアルミニウム化合物の溶液に浸漬した後に、塩基性物質または酸性物質を適当量添加してアルミナ水和物ゲルをシリカ水和物ゲル上に沈着させる方法、(4)アルミナ水和物ゲルを珪素化合物の溶液に浸漬した後に、塩基性物質または酸性物質を適当量添加してシリカ水和物ゲルをアルミナ水和物ゲル上に沈着させる方法などによって製造することができる。0021本発明で使用するアルカリ土類金属酸化物−シリカ−アルミナ担体の具体的な製造方法は、たとえば、次のとおりである。原料アルミニウム化合物の水溶液に、酸性またはアルカリ性水溶液を徐々に添加し、約5分〜約30分かけて混合液のpHを7〜11、好ましくは8〜10に調整し、アルミナ水和物ゲルを生成させる。得られたアルミナ水和物ゲルに対し、pHを上記設定値に維持しながら、沈殿したアルミナ水和物ゲルを70°C程度の温度下で0.2〜1.5時間熟成する。添加し、必要に応じて鉱酸溶液を加え、pHを約7〜11の範囲に調整し、約50〜約80°Cの温度にて0.2時間以上保持して、核としてのアルミナ水和物ゲルにシリカ水和物ゲルを沈着させてシリカ層を形成させることにより、シリカ−アルミナ担体成分を調製する。0022次いで、前記のシリカ−アルミナ担体成分を含む沈殿を濾別し、炭酸アンモニウム溶液および水で洗浄して沈殿中の不純物イオンを除去し、ケーキ状のシリカ−アルミナ担体成分を調製する。このケーキに、焼成後のアルカリ土類金属酸化物−シリカ−アルミナ担体中に、アルカリ土類金属の酸化物として0.1〜10重量%含有するように、アルカリ土類金属塩の水溶液を添加して、混練後成型機により所望の形状に成形する。最後に、この成型物に乾燥および焼成などの処理を施す。乾燥は、酸素の存在下または非存在下において、常温〜約200°Cに加熱することにより、また、焼成は、酸素の存在下において、約200〜約800°C、好ましくは約600〜約700°Cの範囲に加熱することにより行う。アルカリ土類金属酸化物−シリカ−アルミナ担体を、このような条件下で調製することにより、細孔分布を制御した担体を得ることができ、また、アルカリ土類金属酸化物、アルミナおよびシリカ間の結合を良好にして形成することができる。0023本発明で使用するアルカリ土類金属酸化物−シリカ−アルミナ担体は、予め細孔分布を制御して調製したシリカ−アルミナ担体を調製した後、アルカリ土類金属化合物の水溶性塩類を添加して製造することもできる。0024本発明の水素化処理用触媒を構成する活性成分(A)は、周期律表第8族元素から選ばれる少なくとも1種の活性成分である。活性成分(A)としては、鉄(Fe)、コバルト(Co)、ニッケル(Ni)、ルテニウム(Ru)、ロジウム(Rh)、パラジウム(Pd)、オスミウム(Os)、イリジウム(Ir)または白金(Pt)などを挙げることができる。好ましくはコバルト、ニッケル、ルテニウム、ロジウム、パラジウム、イリジウムまたは白金である。これらの元素は、単独にまたは混合して使用することができる。0025また、本発明の水素化処理用触媒を構成する活性成分(B)は、周期律表第6B族元素から選ばれる少なくとも1種の活性成分である。活性成分(B)としては、クロム(Cr)、モリブデン(Mo)、タングステン(W)などを挙げることができる。好ましくはモリブデンまたはタングステンである。これらの元素は、単独にまたは混合して使用することができる。0026本発明の水素化処理用触媒は、上記した活性成分(A)および活性成分(B)を担体に担持させてなるものであるが、特に、モリブデン−コバルト、モリブデン−ニッケル、タングステン−ニッケル、モリブデン−コバルト−ニッケル、タングステン−コバルト−ニッケルまたはモリブデン−タングステン−コバルト−ニッケルなどの組合せが好ましい。活性成分(A)および活性成分(B)の他に、本発明の水素化処理用触媒を性能を損なわない範囲で、周期律表第7族金属、たとえばマンガン、および同表第4族金属、たとえば錫、ゲルマニウムまたは鉛などを添加して使用することもできる。これら活性成分は、酸化物および/または硫化物として担持させることが好適であり、硫化物は後述のように触媒の予備硫化により調製することができる。0027上記した活性成分(A)の担持量は、酸化物として0.05〜15重量%である。好ましくは0.1〜10重量%である。水素化処理ができない。水素化処理ができない。0028上記した活性成分(B)の担持量は、酸化物として10〜40重量%である。好ましくは12〜30重量%である。水素化処理が十分にできない。水素化処理が十分にできない。0029本発明の活性成分(A)および活性成分(B)の担体上への担持方法は、特に限定するものではなく、公知の方法によって担持することができる。次のようにして担持することができる。活性成分(A)および活性成分(B)の硝酸塩、酢酸塩、ギ酸塩、アンモニウム塩、リン酸塩、酸化物などの化合物を、溶媒に溶解して含浸用溶液を調製し、この含浸用溶液に、クエン酸、酒石酸、リンゴ酸、酢酸、シュウ酸などの有機酸を加え、さらにアンモニア水を用いてPH=9程度に調製する。PH=9程度に調整された含浸用溶液を撹拌しながら担体に滴下して含浸させる。0030溶媒としては、特に限定されず、種々のものを使用することができる。水、アンモニア水、アルコール類、エーテル類、ケトン類、芳香族類などを挙げることができる。好ましくは、水、アンモニア水、アセトン、メタノール、n−プロパノール、i−プロパノール、n−ブタノール、i−ブタノール、ヘキサノール、ベンゼン、トルエン、キシレン、ジエチルエーテル、テトラヒドロフラン、ジオキサンなどであり、特に好ましくは水である。0031含浸用溶液における溶媒と両活性成分の配合割合、および担体への含浸用溶液の含浸量は、特に限定するものではないが、次におこなう含浸操作および乾燥焼成操作の容易性を考慮して、焼成後の触媒に対する両活性成分の担持量が、所望の値となるようにして選定することができる。0032活性成分の担持方法は、上記したとおりであるが、さらに詳細に説明すると、担体を前記活性成分の可溶性塩の溶液に浸漬し、該活性成分を担体中に導入する含浸法、または担体を製造する際に、活性成分を同時に沈殿させる共沈法などを採用することができ、その他いかなる方法を使用しても差し支えないが、操作上容易であり、触媒物性の安定化維持に好都合な含浸法によることが好ましい。0033含浸操作としては、担体を常温または常温以上で含浸溶液に浸漬して、所望とする活性成分が十分担体中に含浸する条件下で保持する。含浸溶液の量および温度は、所望量の活性成分が担持されるように適宜設定することができる。活性成分の所望担持量により、含浸溶液に浸漬する担体の量を決定することができる。所望に応じ、前記のような周期律表第4族および同表第7族の金属からなる第三の活性成分を添加することもできる0034二種以上の活性成分の担体への含浸は、(1)二種以上の活性成分を予め混合し、その混合溶液から同時に含浸(一液含浸法)、(2)二種以上の活性成分の溶液を別々に調製し、逐次含浸していく(二液含浸法)のいずれの方法も任意に採用することができるが、本発明の水素化処理用触媒は、前記のアルカリ土類金属酸化物−シリカ−アルミナ担体上に、先ず、活性成分(A)を担持させ(第一ステップ)、次いで、活性成分(B)を担持させる(第二ステップ)ことによって製造することが望ましい。方法で乾燥し、さらに焼成する。焼成は、温度400〜700°Cで、1〜5時間行う。低下して触媒としての活性低下を引き起こし、焼成温度が低すぎると、担持した活性成分に含まれるアンモニアや酢酸イオンなどが脱離せず、触媒表面上の活性点が十分に露出しないために、やはり活性低下を引き起こす。焼成は除々に行うことが望ましい。0036本発明の水素化処理用触媒は、所望に応じて、他の水素化処理用触媒と混合して使用することができる。他の水素化処理用触媒としては、公知のものを使用することができる。0037(水素化処理方法)次に、本発明の水素化処理用触媒を用いる炭化水素油の水素化処理法について説明する。これらの混合油などいずれも用いることができる。直留軽油などが好適である。得られるライトサイクルガスオイル(LCGO)、ヘビーサイクルガスオイル(HCGO)なども挙げることができる。0039減圧軽油は、常圧蒸留残渣油を減圧蒸留して得られ、約370〜610°Cの範囲の沸点を有する留出油であり、硫黄分、窒素分および金属分を相当量含有する。含有され、金属分としては、ニッケル、バナジウム、鉄などが含有される。本発明の水素化処理方法によれば、このような減圧軽油の脱硫および脱窒素を最も効率よく行うことができる。0040水素化処理の反応条件は、特に限定されるものではないが、炭化水素油の種類、目標とする脱硫率および脱窒素率などにより選択することができる。水素含有ガスレイト;100〜270L/L、および液空間速度;0.05〜5.0V/H/V、好ましくは0.5〜4V/H/Vを採用することができる。水素含有ガスとしては、水素濃度が60〜100%の範囲のものを用いることができる。本発明の水素化処理用触媒は、活性劣化が比較的早く過酷度の高い反応条件下、特に、低反応圧においても、高い脱硫率および脱窒素率を達成することができる。移動床のいずれの形式でも使用することができるが、装置面または操作上から、通常、固定床を採用することが好ましい。二基以上の複数基の反応塔を結合して水素化処理を行い、高度の脱硫率と脱窒素率を達成することができる。炭化水素油が重質油である場合には、多段反応塔を使用するのが好ましい。予備硫化することが好ましい。予備硫化は、焼成した触媒を反応塔内に充填した後、含硫留出油を反応塔に供給し、温度;150〜400°C、圧力(全圧);20〜100kg/cm2、液空間速度;0.3〜2.0V/H/Vおよび水素含有ガスレイト;50〜1500L/Lの反応条件下で接触させ、活性成分の硫化処理を行い、その後、含硫留出油を炭化水素油に切り替え、炭化水素油の脱硫および脱窒素に対応した運転条件に設定し、水素化処理の運転を開始する。硫化処理の方法としては、前記の如き方法の他に、硫化水素その他の硫黄化合物を直接触媒と接触させるかまたは適当な炭化水素油に添加して、これを触媒と接触させる方法を採用することもできる。0043本発明を実施例に基づいて説明する。本発明は、以下の実施例によって何ら限定されるものではない。(実施例1)表1に示す性状を有する触媒Aを次のようにして製造した。純水3リットルを70°Cに加熱し、これにアルミン酸ナトリウム205gを溶解させて、pH約12のアルミン酸ナトリウム水溶液を調製した。次に、このアルミン酸ナトリウム水溶液に、硝酸溶液を添加しながら、約15分間かけて混合溶液を所定のpH=8.8〜9.2に調整した。引き続き、70°Cで0.5時間熟成し、アルミナ水和物ゲルの沈殿を含む水溶液を調製した。0044得られた水溶液に、3号水ガラス32gを純水200gに溶解させて調製した珪酸ナトリウム水溶液を添加し、必要に応じて硝酸溶液を添加してpHを約9とし、温度70°Cで0.5時間熟成した。これにより、アルミナ水和物の沈殿(ゲル)の表面にシリカ水和物の沈殿(ゲル)が沈着した沈殿粒子を含むスラリー液を調製した。このスラリー液を濾過し、濾別したケーキを濾過後の濾液のナトリウム濃度が5ppm以下となるまで炭酸アンモニウム水溶液で洗浄した。0045このケーキ状のシリカ−アルミナを、80°Cの混練機中で成型可能な含水量になるまで、乾燥しながら混練し、押出成型機により、1.5mmφの円筒状のペレットに成型した。成型されたペレットは、120°Cで16時間乾燥し、さらに700°Cで3時間焼成し担体とした。このシリカ−アルミナ成型体に、焼成後のマグネシア−シリカ−アルミナ担体中に、MgOとして1重量%になるように、硝酸マグネシウム水溶液を含浸添加し、120°Cで乾燥し、さらに600°Cで3時間焼成してマグネシア−シリカ−アルミナ担体とした。0046この担体に、CoO量として3.8重量%、およびNiO量として0.7重量%になるように、硝酸コバルトおよび硝酸ニッケルを溶解した水溶液を含浸させ、120°Cで乾燥し、450°Cで焼成した。次に、MoO3量として16.6重量%となるようにパラモリブデン酸アンモニウム水溶液(モリブデン液)を含浸させ、120°Cで乾燥した後、500°Cで焼成し触媒Aを得た。0047上記のようにして調製した触媒Aを用いて、試験油の水素化処理を行い、触媒Aの脱硫活性および脱窒素活性を測定した。触媒Aの細孔構造および化学組成、および水素化処理試験の結果を表1に示す。Co.)]、および触媒工学講座、第4巻、第69頁〜第78頁(地人書館発行)(昭和39年)に記載の窒素吸着法および水銀圧入法に準拠して測定した。比表面積は、窒素ガス吸着法(BET)により測定した。Press)]が一般に用いられている。本発明における細孔容積に係るデータは、吸着等温線の吸着側を使用しBJH法によって計算した。水銀圧入法は、触媒に対する水銀の接触角を130°、表面張力を485ダイン/cmとし、すべての細孔は円筒形であるとして測定した。0051試験油および水素化処理方法は、次のとおりである。試験油は、中東原油から得られた減圧軽油を用いた。試験油の性状を表2に示す。触媒を反応管に充填し、試験油に二硫化炭素(CS2)を3容量%含有させて調製した予備硫化油を、40時間通油して触媒の予備硫化を行った。試験油を約24時間流通させて、反応平衡状態の生成油を採取した。試験油中の硫黄分および窒素分と、生成油中の硫黄分および窒素分の各測定結果から、触媒の脱硫活性および脱窒素活性を求めた。反応条件を表2に示す。併せて、実施例1〜4と比較例1〜4で調製した触媒を用いた水素化処理試験で得られた生成油の硫黄分および窒素分(範囲)を示す。00520053(実施例2)実施例1において、硝酸マグネシウム水溶液の添加量を調整して、マグネシウム含有量がMgOとして3重量%になるようしたこと以外は、実施例1と同様にして、触媒Bを調製し、試験油の水素化処理試験を行った。触媒Bの細孔構造および化学組成、および水素化処理試験の結果を表1に示す。0054(実施例3)実施例1において、硝酸マグネシウム水溶液の添加量を調整して、マグネシウムの含有量がMgOとして5重量%になるようにしたこと以外は、実施例1と同様にして、触媒Cを調製し、試験油の水素化処理試験を行った。触媒Cの細孔構造および化学組成、および水素化処理試験の結果を表1に示す。0055(実施例4)実施例1において、3号水ガラス65gを純水200gに溶解させて調製したこと、およびMgO量として3重量%になるように硝酸マグネシウム水溶液の添加量を調整したこと以外は、実施例1と同様にして、触媒Dを調製し、試験油の水素化処理試験を行った。触媒Dの細孔構造および化学組成、および水素化処理試験の結果を表1に示す。0056(比較例1)実施例1において、硝酸マグネシウム水溶液を添加しなかったこと以外は、実施例1と同様にして、触媒Eを調製し、試験油の水素化処理試験を行った。触媒Eの細孔構造および化学組成、および水素化処理試験の結果を表3に示す。00570058(比較例2)実施例4において、硝酸マグネシウム水溶液を添加しなかったこと以外は、実施例4と同様にして、触媒Fを調製し、試験油の水素化処理試験を行った。触媒Fの細孔構造および化学組成、および水素化処理試験の結果を表3に示す。0059(比較例3)実施例1において、アルミナ水和物の沈殿(ゲル)を含む水溶液を調製する際に、アルミン酸ナトリウム水溶液に硝酸溶液を添加してpHを調整するまでの時間を約2分間以内とし、pHを9.6〜9.8に設定したこと、およびMgO量として3重量%になるように硝酸マグネシウム水溶液の添加量を調整したこと以外は、実施例1と同様にして、触媒Gを調製し、試験油の水素化処理試験を行った。触媒Gの細孔構造および化学組成、および水素化処理試験の結果を表3に示す。0060(比較例4)実施例1において、アルミナ水和物の沈殿(ゲル)を含む水溶液を調製する際に、アルミン酸ナトリウム水溶液に硝酸溶液を添加してpHを調整するまでの時間を約1分間以内とし、pHを10.0〜10.4に設定したこと、およびMgO量として3重量%になるように硝酸マグネシウム水溶液の添加量を調整したこと以外は、実施例1と同様にして、触媒Hを調製し、試験油の水素化処理試験を行った。触媒Hの細孔構造および化学組成、および水素化処理試験の結果を表3に示す。0061表1および表3から、明らかなように、触媒A、B、CおよびDを用いた実施例1〜4は、触媒E,F、GおよびHを用いた比較例1〜4に較べ、優れた脱硫活性および脱窒素活性を示した。使用する炭化水素油の水素化処理方法を提供することができた。処理を高度に行うことが可能である。ページトップへこの技術を出願した法人この情報を共有FacebookTwitterGoogle+LinkedInこの技術を発明した人物この情報を共有FacebookTwitterGoogle+LinkedInページトップへ関連する挑戦したい社会課題この情報を共有FacebookTwitterGoogle+LinkedIn水質汚染のない社会を実現する世界中の水が綺麗になれば、日々の生活に必要な生活用水の確保や地球上の生態系を守ることができます。水は生きるために必要不可欠な資源ですが、人間が利用できる淡水は約2.5%しかありません。この...最終更新日:2018/06/11環境にやさしいエネルギーを実現する環境にやさしいエネルギーの実現は、経済成長と環境や健康面への配慮を両立させる社会につながります。50よりも大きいSiO2/Al2O3モル比を有するAFXフレームワーク型ゼオライトが開示される。コーティングが記載される。前記コーティングは、例えば炭素ガス化を触媒し得る。水質汚染のない社会を実現する世界中の水が綺麗になれば、日々の生活に必要な生活用水の確保や地球上の生態系を守ることができます。水は生きるために必要不可欠な資源ですが、人間が利用できる淡水は約2.5%しかありません。この...環境にやさしいエネルギーを実現する環境にやさしいエネルギーの実現は、経済成長と環境や健康面への配慮を両立させる社会につながります。発電やエネルギー創出時の環境への影響は、大気汚染などの健康被害にもつながり、また人命にかかわる気...地球温暖化のない社会を実現する地球温暖化のない社会の実現は、未来の都市生活と密接に結びついています。地球温暖化は、洪水など多くの異常気象を発生させ、過去100年間で地球上の海面は約19cm上昇しました。データ等)を元に構成されています。出典元のデータには一部間違いやノイズがあり、情報の正確さについては保証致しかねます。一時的に、各データの収録範囲や更新周期によって、一部の情報が正しく表示されないことがございます。当サイトの情報を元にした諸問題、不利益等について当方は何ら責任を負いかねることを予めご承知おきのほど宜しくお願い申し上げます。”未来を創るためのプラットフォーム”astamuseは、世界中で未来を創るための「仕組み」を提供するため日々改善を進めています。専門用語を解析し、意味や用法を知ることが出来るキーワード情報そしてこれらの情報を最大限活用することで、挑戦したい社会課題を独自の切り口で編集。社会に大きな変化を起こし、未来を創るために活動し続けるのは容易なことではありません。行う為に必要なサービスの提供を行っていきます。それが私たちの考える“未来を創ること”です。